ОГНЕСТОЙКИЕ ПОЛИМЕРНЫЕ СМЕСИ

1. Композиция с улучшенной огнестойкостью, содержащая смесь первой смолы, выбираемой из группы, состоящей из полиимидов, простых полиэфиримидов, простых полиэфиримидсульфонов и их смесей, второй смолы, содержащей силиконовый сополимер, и третьей смолы, содержащей смолу арилового сложного полиэфира на основе резорцина, где более или ровно 50 мол.% связей арилового сложного полиэфира представляют собой связи арилового сложного эфира, полученные из резорцина.
2. Композиция по п.1, где силиконовый сополимер выбирают из группы, состоящей из полиимидсилоксанов, простых полиэфиримидсилоксанов, простых полиэфиримидсульфонсилоксанов, поликарбонатсилоксанов, сложных полиэфиркарбонатсилоксанов, полисульфонсилоксанов, простых полиэфирсульфонсилоксанов, простых полифениленэфирсульфонсилоксанов и их смесей.
3. Композиция по п.1, где уровень содержания силиконового сополимера находится в диапазоне от 0,1 до 10,0 мас.% в расчете на полимерную смесь.
4. Композиция по п.1, где силиконовый сополимер характеризуется уровнем содержания силоксана, равным 20-50 мас.%.
5. Композиция по п.1, где полиимиды, простые полиэфиримиды и простые полиэфиримидсульфоны и их смеси характеризуются соотношением между количествами атомов водорода и атомов углерода, меньшим или равным 0,75.
6. Композиция по п.1, дополнительно содержащая один или более оксидов металлов в количестве от 0,1 до 20 мас.% в расчете на полимерную смесь.
7. Композиция по п.1, где ариловый сложный полиэфир на основе резорцина имеет структуру, изображенную ниже
1-12
6
24
где R является, по крайней мере, одним представителем, выбираемым из С алкила, С-С арила, алкиларила, алкокси или галогена, n равен 0-4, а m равен, по крайней мере, приблизительно 8.
8. Композиция по п.1, содержащая огнестойкую полимерную смесь из:
a) 50-99 мас.% одной или нескольких смол простых полиэфиримидов,
b) 1-50 мас.% одной или нескольких смол арилового сложного полиэфиркарбоната, содержащих, по крайней мере, 50 мол.% связей, образованных из резорцина,
c) 0,1-10 мас.% одного или нескольких силиконовых сополимеров,
d) 0-2 мас.% одного или нескольких фосфорсодержащих стабилизаторов и
e) 0-20 мас.% одного или нескольких оксидов металлов.
9. Композиция по п.1, характеризующаяся температурой тепловой деформации (ТТД), измеренной в соответствии с ASTM D648, большей или равной 150°С.
10. Композиция по п.1, дополнительно содержащая фторполимер.
11. Композиция по п.1, дополнительно содержащая соединение, содержащее, по крайней мере, один атом бора.
2
12. Композиция по п.1, которая характеризуется максимальным тепловыделением, измеренным в соответствии с FAR 25.853, меньшим, чем приблизительно 50 кВт/м.
13. Композиция по п.1, где огнестойкая полимерная смесь характеризуется процентным пропусканием при 2,0 мм, измеренным в соответствии с ASTM D1003, большим или равным приблизительно 50%.
14. Композиция по п.1, где огнестойкая полимерная смесь характеризуется процентом мутности при 2,0 мм, измеренным в соответствии с ASTM D1003, меньшим или равным приблизительно 25%.
15. Изделие, полученное из композиции по любому из пп.1, 13 и 14.